(57)【要約】      （修正有）【課題】粉流体などの表示媒体を構成する粒子として良好な駆動性を示す表示媒体用粒子およびそれを用いた情報表示用パネルを提供する。【解決手段】少なくとも一方が透明な２枚の基板間に光学的反射率および帯電性を有する表示媒体を封入し、表示媒体に電界を付与することによって、表示媒体を移動させて画像等の情報を表示する情報表示用パネルに用いる表示媒体を構成する粒子であって、十分均一に分散した粒子試料の画像から、無作為に１００個以上のｎ個の粒子を選び、これらに対してＳＰｉを求めた上で、ＳＰ＝（１／ｎ）＊ΣＳＰｉ（ｉ＝１〜ｎ、ｎ≧１００）を求め、これを粒子の形状パラメータＳＰとし、ＳＰが、１．０≦ＳＰ＜１．４の範囲である表示媒体用粒子を使用する情報表示パネル。【選択図】図４
2007187896.tif 000002
【特許請求の範囲】
【請求項１】
少なくとも一方が透明な２枚の基板間に光学的反射率および帯電特性を有する表示媒体を封入し、表示媒体に電界を付与することによって、表示媒体を移動させて画像等の情報を表示する情報表示用パネルに用いる表示媒体を構成する粒子であって、以下に示す方法で求められた形状パラメータＳＰが１．０≦ＳＰ＜１．４の範囲であることを特徴とする表示媒体用粒子：
（１）粒子の画像を撮影する；
（２）任意の粒子画像について、その外周を形成する線を当該画像から獲得する；
（３）獲得した外周線に対して外接する長方形のうち、長辺が最大となるものを見出し、その長辺の長さをＬｉとする；
（４）獲得した外周線に囲まれた面積を求め、これをＳｉとする；
（５）ＳＰｉ＝（Ｌｉ＊Ｌｉ＊π）／（４＊Ｓｉ）として、粒子ｉの形状パラメータＳＰｉを定義する；
（６）十分均一に分散した粒子試料の画像から、無作為に１００個以上のｎ個の粒子を選び、これらに対してＳＰｉを求めた上で、ＳＰ＝（１／ｎ）＊ΣＳＰｉ（ｉ＝１〜ｎ、ｎ≧１００）を求め、これを粒子の形状パラメータＳＰと定義する。
【請求項２】
少なくとも一方が透明な２枚の基板間に光学的反射率および帯電特性を有する表示媒体を封入し、表示媒体に電界を付与することによって、表示媒体を移動させて画像等の情報を表示する情報表示用パネルにおいて、請求項１に記載の表示媒体用粒子を表示媒体として少なくとも１種類以上使用することを特徴とする情報表示用パネル。
【発明の詳細な説明】
【技術分野】
【０００１】
本発明は、少なくとも一方が透明な２枚の基板間に光学的反射率および帯電特性を有する表示媒体を封入し、表示媒体に電界を付与することによって、表示媒体を移動させて画像等の情報を表示する情報表示用パネルに用いる表示媒体を構成する粒子およびそれを用いた情報表示用パネルに関するものである。
【背景技術】
【０００２】
従来、少なくとも一方が透明な２枚の基板間に光学的反射率および帯電特性を有する表示媒体を封入し、表示媒体に電界を付与することによって、表示媒体を移動させて画像等の情報を表示する情報表示用パネルが知られている（例えば、特許文献１参照）。この情報表示用パネルに用いられる表示媒体を構成する粒子の製造方法として、例えばバルクで均一な配合材料を作製した後、粉砕・分級して所望の粒子径に調整するブレイクダウン法、分子レベルから配合材料を凝集・成長させて所定の粒子径まで成長させるビルドアップ法、を用いることができる。
【特許文献１】ＷＯ／２００５／０９８５２５のパンフレット
【０００３】
一般に、ブレイクダウン法で作製される粒子は粉砕工程を経るために、ゴツゴツした不均一な形状を保った不均一形状の粒子群となる。一方で、ビルドアップ法で作製される粒子は化学重合で作製されるために、ほぼ球形状を保った均一形状の粒子群になる。さらに、それぞれの粒子作製法について、形状をコントロールする方法が種々検討されている。例えば、電子写真トナーについては、粉砕法で作製したトナーを高温雰囲気中に晒す事で球形にする技術が報告されている。また、同様に重合法で作製されたトナーについても、重合過程で種粒子を次々ランダム凝集させる事で、不定形トナーに類似した形状にする技術が報告されている。
【発明の開示】
【発明が解決しようとする課題】
【０００４】
上述した情報表示用パネルは、帯電した粒子を電磁気力により気相中を瞬時に移動させる事で、画像等の情報を表示している。気相中を移動させる事で、高速応答性、メモリー性などの優位特性を獲得出来ているが、一方の問題点として、気相系であるが故に粒子−粒子間の凝集力、粒子−パネル構造部材間の付着力が、電気泳動式ディスプレイ等の液相系を駆動させる方式に比べて大きくなる点が挙げられる。
【０００５】
当該問題を解決する事は、情報表示用パネルの駆動電圧を実用化水準まで低減するために不可欠である。当該問題に対しては、表示媒体用粒子の表面を種々の方法で処理する事で、凝集力・付着力を低減する試みが成されている。しかしながら、粒子自体に着目した駆動性改善手法はまだ無いのが現状である。
【０００６】
本発明の目的は上述した問題点を解消して、粉流体などの表示媒体を構成する粒子として良好な駆動性を示す表示媒体用粒子およびそれを用いた情報表示用パネルを提供しようとするものである。
【課題を解決するための手段】
【０００７】
本発明の表示媒体用粒子は、少なくとも一方が透明な２枚の基板間に光学的反射率および帯電特性を有する表示媒体を封入し、表示媒体に電界を付与することによって、表示媒体を移動させて画像等の情報を表示する情報表示用パネルに用いる表示媒体を構成する粒子であって、以下に示す方法で求められた形状パラメータＳＰが１．０≦ＳＰ＜１．４の範囲であることを特徴とするものである：（１）粒子の画像を撮影する；（２）任意の粒子画像について、その外周を形成する線を当該画像から獲得する；（３）獲得した外周線に対して外接する長方形のうち、長辺が最大となるものを見出し、その長辺の長さをＬｉとする；（４）獲得した外周線に囲まれた面積を求め、これをＳｉとする；（５）ＳＰｉ＝（Ｌｉ＊Ｌｉ＊π）／（４＊Ｓｉ）として、粒子ｉの形状パラメータＳＰｉを定義する；（６）十分均一に分散した粒子試料の画像から、無作為に１００個以上のｎ個の粒子を選び、これらに対してＳＰｉを求めた上で、ＳＰ＝（１／ｎ）＊ΣＳＰｉ（ｉ＝１〜ｎ、ｎ≧１００）を求め、これを粒子の形状パラメータＳＰと定義する。
【０００８】
また、本発明の情報表示用パネルは、少なくとも一方が透明な２枚の基板間に光学的反射率および帯電特性を有する表示媒体を封入し、表示媒体に電界を付与することによって、表示媒体を移動させて画像等の情報を表示する情報表示用パネルにおいて、上述した表示媒体用粒子を表示媒体として少なくとも１種類以上使用することを特徴とするものである。
【発明の効果】
【０００９】
本発明によれば、所定の方法で求めた形状パラメータＳＰが、１．０≦ＳＰ＜１．４の範囲であることにより、粉流体などの表示媒体を構成する粒子として良好な駆動性を示す表示媒体用粒子およびそれを用いた情報表示用パネルを得ることができる。
【発明を実施するための最良の形態】
【００１０】
まず、本発明の情報表示用パネルの基本的な構成について説明する。本発明の対象となる情報表示用パネルでは、対向する２枚の基板間に封入した表示媒体に電界が付与される。付与された電界方向にそって、帯電した表示媒体が電界による力やクーロン力などによって引き寄せられ、表示媒体が電位の切替による電界方向の変化によって移動方向を変えることにより、画像等の情報表示がなされる。従って、表示媒体が、均一に移動し、かつ、繰り返し表示を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１１】
本発明の対象となる情報表示用パネルの例を、図１（ａ）、（ｂ）〜図３（ａ）、（ｂ）に基づき説明する。
【００１２】
図１（ａ）、（ｂ）に示す例では、少なくとも１種以上の粒子から構成される光学的反射率および帯電特性の異なる少なくとも２種以上の表示媒体３（ここでは白色表示媒体用粒子３Ｗａの粒子群からなる白色表示媒体３Ｗと黒色表示媒体用粒子３Ｂａの粒子群からなる黒色表示媒体３Ｂを示す）を、基板１、２の外部から加えられる電界に応じて、基板１、２と垂直に移動させ、黒色表示媒体３Ｂを観察者に視認させて黒色の表示を行うか、あるいは、白色表示媒体３Ｗを観察者に視認させて白色の表示を行っている。なお、図１（ｂ）に示す例では、図１（ａ）に示す例に加えて、基板１、２との間に例えば格子状に隔壁４を設けセルを形成している。また、図１（ｂ）において、手前にある隔壁は省略している。
【００１３】
図２（ａ）、（ｂ）に示す例では、少なくとも１種以上の粒子から構成される光学的反射率および帯電特性の異なる少なくとも２種以上の表示媒体３（ここでは白色表示媒体用粒子３Ｗａの粒子群からなる白色表示媒体３Ｗと黒色表示媒体用粒子３Ｂａの粒子群からなる黒色表示媒体３Ｂを示す）を、基板１に設けた電極５と基板２に設けた電極６との間に電圧を印加することにより発生する電界に応じて、基板１、２と垂直に移動させ、黒色表示媒体３Ｂを観察者に視認させて黒色の表示を行うか、あるいは、白色表示媒体３Ｗを観察者に視認させて白色の表示を行っている。なお、図２（ｂ）に示す例では、基板１、２との間に例えば格子状に隔壁４を設けセルを形成している。また、図２（ｂ）において、手前にある隔壁は省略している。
【００１４】
図３（ａ）、（ｂ）に示す例では、少なくとも１種以上の粒子から構成される少なくとも光学的反射率と帯電性を有する表示媒体３（ここでは白色表示媒体用粒子３Ｗａの粒子群からなる白色表示媒体３Ｗを示す）を、基板１に設けた電極５と電極６との間に電圧を印加することにより発生する電界に応じて、基板１、２と平行方向に移動させ、白色表示媒体３Ｗを観察者に視認させて白色の表示を行うか、あるいは、電極６または基板１の色を観察者に視認させて電極６または基板１の色の表示を行っている。なお、図３（ｂ）に示す例では、基板１、２との間に例えば格子状の隔壁４を設けセルを形成している。また、図３（ｂ）において、手前にある隔壁は省略している。
【００１５】
以上の説明は、粒子群からなる白色表示媒体３Ｗを粉流体からなる白色媒体に、粒子群からなる黒色表示媒体３Ｂを粉流体からなる黒色表示媒体に、それぞれ置き換えた場合も同様に適用することが出来る。粉流体については後述する。
【００１６】
上述した構成の情報表示用パネルで使用する表示媒体用粒子について、駆動性を種々検討の結果、情報表示用パネル中に２種の互いに異なる極性の電荷を保持する表示媒体を封入する場合の組合せにおいても、少なくとも一方の表示媒体を構成する粒子が球形に近い場合、より低電圧で好適な表示特性を顕示しうる事が判明した。これは、不定形粒子の場合、他の粒子やパネル構造部材と接触する面積が、球形粒子に対して多くなるため、互いに引き付け合おうとするファンデルワース力等の相互作用力がより効果的に働き、結果としてより大きな駆動力を必要とするためだと推定される。これが、球形粒子の場合は、相互作用力が働く接触面が限りなく点に近づくので、より小さな駆動力で表示媒体を駆動可能となるものと考えられる。尚、情報表示用パネル中に１種の表示媒体を封入する場合も、表示媒体を構成する表示媒体用粒子が球形に近い方が、より低電圧で好適な表示特性を顕示する。また、一方が不定形粒子でも、もう一方が球形粒子である場合もまた同様に相対的に駆動しやすい状況になる。これは、より駆動させやすい球形粒子が移動し、対向電極面に到達した際の衝撃力が引き金となって不定形粒子が揺らされ、相互作用力が球形粒子相当水準まで低減する事で、二次的に移動出来ているものと推察される。さらに、粉流体が真球形状からどの程度ずれると駆動性に影響を与えるかを詳細に検討した結果、以下に示す形状パラメータＳＰが、１．０≦ＳＰ＜１．４である時に、上記の様な好適な駆動を顕示し得る事を見出した。
【００１７】
＜形状パラメータの算出方法＞
ここでいう形状パラメータＳＰは、次の様に算出されたものとする。図４に示す例を用いて説明する。
（１）粒子１１の画像を撮影する。
（２）任意の粒子画像について、その外周を形成する線１２を当該画像から獲得する。
（３）獲得した外周線１２に対して外接する長方形１３のうち、長辺が最大となるものを見出し、その長辺の長さをＬｉとする。
（４）獲得した外周線１２に囲まれた面積を求め、これをＳｉとする。
（５）ＳＰｉ＝（Ｌｉ＊Ｌｉ＊π）／（４＊Ｓｉ）として、粒子ｉの形状パラメータＳＰｉを定義する。
（６）十分均一に分散した粒子試料の画像から、無作為に１００個以上のｎ個の粒子を選び、これらに対してＳＰｉを求めた上で、ＳＰ＝（１／ｎ）＊ΣＳＰｉ（ｉ＝１〜ｎ、ｎ≧１００）を求め、これを粒子の形状パラメータＳＰと定義する。
【００１８】
形状パラメータＳＰを求めるための具体的な方法としては、粒子のＳＥＭ写真を撮影し、粒子外周に糸を沿わしてその長さを測ったり、粒子外周に沿って写真を切り抜いたものの重量を測定し、その写真全体の重量との比が画面上の既知の面積比と一になる事を利用する方法や、当該写真を画像ファイル化してソフトウェアで解析する方法などが考えられるが、特に限定されないものとする。
【００１９】
以下、本発明の情報表示用パネルを構成する各部材について説明する。
【００２０】
基板については、少なくとも一方の基板は情報表示用パネル外側から表示媒体の色が確認できる透明な基板２であり、可視光の透過率が高くかつ耐熱性の良い材料が好適である。基板１は透明でも不透明でもかまわない。基板材料を例示すると、ポリエチレンテレフタレート、ポリエチレンナフタレート、ポリエーテルサルフォン、ポリエチレン、ポリカーボネート、ポリイミド、アクリルなどのポリマーシートや、金属シートのように可とう性のあるもの、および、ガラス、石英などの可とう性のない無機シートが挙げられる。基板の厚みは、２〜５０００μｍが好ましく、さらに５〜２０００μｍが好適であり、薄すぎると、強度、基板間の間隔均一性を保ちにくくなり、５０００μｍより厚いと、薄型情報表示用パネルとする場合に不都合がある。
【００２１】
必要に応じて情報表示用パネルに電極を設ける場合の電極形成材料としては、アルミニウム、銀、ニッケル、銅、金等の金属類やＩＴＯ、酸化インジウム、導電性酸化錫、導電性酸化亜鉛等の導電金属酸化物類、ポリアニリン、ポリピロール、ポリチオフェンなどの導電性高分子類が例示され適宜選択して用いられる。電極の形成方法としては、上記例示の材料をスパッタリング法、真空蒸着法、ＣＶＤ（化学蒸着）法、塗布法等で薄膜状に形成する方法や、導電剤を溶媒や合成樹脂バインダーに混合して塗布したりする方法が用いられる。視認側であり透明である必要のある表示面側基板２に設ける電極は透明である必要があるが、背面側基板１に設ける電極は透明である必要はない。いずれの場合もパターン形成可能で導電性である上記材料を好適に用いることができる。なお、電極厚みは、導電性が確保でき光透過性に支障がなければ良く、３〜１０００ｎｍ、好ましくは５〜４００ｎｍが好適である。背面側基板１に設ける電極の材質や厚みなどは上述した表示面側基板に設ける電極と同様であるが、透明である必要はない。なお、この場合の外部電圧入力は、直流あるいは交流を重畳しても良い。
【００２２】
必要に応じて基板に設ける隔壁４については、その形状は表示にかかわる表示媒体の種類や、配置する電極の形状、配置により適宜最適設定され、一概には限定されないが、隔壁の幅は２〜１００μｍ、好ましくは３〜５０μｍに、隔壁の高さは１０〜１００μｍ、好ましくは１０〜５０μｍに調整される。
また、隔壁を形成するにあたり、対向する両基板１、２の各々にリブを形成した後に接合する両リブ法、片側の基板上にのみリブを形成する片リブ法が考えられる。この発明では、いずれの方法も好適に用いられる。
これらのリブからなる隔壁により形成されるセルは、図５に示すごとく、基板平面方向からみて四角状、三角状、ライン状、円形状、六角状が例示され、配置としては格子状やハニカム状や網目状が例示される。表示面側から見える隔壁断面部分に相当する部分（セルの枠部の面積）はできるだけ小さくした方が良く、表示の鮮明さが増す。
ここで、隔壁の形成方法を例示すると、金型転写法、スクリーン印刷法、サンドブラスト法、フォトリソ法、アディティブ法が挙げられる。いずれの方法もこの発明の情報表示用パネルに好適に用いることができるが、これらのうち、レジストフィルムを用いるフォトリソ法や金型転写法が好適に用いられる。
【００２３】
次に、本発明の表示媒体用粒子から構成される表示媒体として用いる粉流体について説明する。なお、本発明の情報表示用パネルで用いる粉流体の名称については、本出願人が「電子粉流体（登録商標）：登録番号4636931」の権利を得ている。
【００２４】
本発明における「粉流体」は、気体の力も液体の力も借りずに、自ら流動性を示す、流体と粒子の特性を兼ね備えた両者の中間状態の物質である。例えば、液晶は液体と固体の中間的な相と定義され、液体の特徴である流動性と固体の特徴である異方性（光学的性質）を有するものである（平凡社：大百科事典）。一方、粒子の定義は、無視できるほどの大きさであっても有限の質量をもった物体であり、重力の影響を受けるとされている（丸善：物理学事典）。ここで、粒子でも、気固流動層体、液固流動体という特殊状態があり、粒子に底板から気体を流すと、粒子には気体の速度に対応して上向きの力が作用し、この力が重力とつりあう際に、流体のように容易に流動できる状態になるものを気固流動層体と呼び、同じく、流体により流動化させた状態を液固流動体と呼ぶとされている（平凡社：大百科事典）。このように気固流動層体や液固流動体は、気体や液体の流れを利用した状態である。本発明では、このような気体の力も、液体の力も借りずに、自ら流動性を示す状態の物質を、特異的に作り出せることが判明し、これを粉流体と定義した。
【００２５】
すなわち、本発明における粉流体は、液晶（液体と固体の中間相）の定義と同様に、粒子と液体の両特性を兼ね備えた中間的な状態で、先に述べた粒子の特徴である重力の影響を極めて受け難く、高流動性を示す特異な状態を示す物質である。このような物質はエアロゾル状態、すなわち気体中に固体状もしくは液体状の物質が分散質として安定に浮遊する分散系で得ることができ、本発明の情報表示用パネルで固体状物質を分散質とするものである。
【００２６】
本発明の情報表示用パネルは、少なくとも一方が透明な、対向する基板間に、例えば気体中に固体粒子が分散質として安定に浮遊するエアロゾル状態で高流動性を示す粉流体を封入するものであり、このような粉流体は、小さな電界の力でクーロン力などにより容易に安定して移動させることができる。
本発明に表示媒体として例えば用いる粉流体とは、先に述べたように、気体の力も液体の力も借りずに、自ら流動性を示す、流体と粒子の特性を兼ね備えた両者の中間状態の物質である。この粉流体は、特にエアロゾル状態とすることができ、本発明の情報表示用パネルでは、気体中に固体状の物質が分散質として比較的安定に浮遊する状態で表示媒体として用いられる。
【００２７】
次に、本発明の情報表示用パネルにおいて表示媒体を構成する表示媒体用粒子（以下、粒子ともいう）について説明する。表示媒体用粒子は、そのまま該表示媒体用粒子だけで構成して表示媒体としたり、その他の粒子と合わせて構成して表示媒体としたり、粉流体となるように調整、構成して表示媒体としたりして用いられる。
粒子は、その主成分となる樹脂に、必要に応じて、従来と同様に、荷電制御剤、着色剤、無機添加剤等を含ますことができる。以下に、樹脂、荷電制御剤、着色剤、その他添加剤を例示する。
【００２８】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００２９】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００３０】
着色剤としては、以下に例示するような、有機または無機の各種、各色の顔料、染料が使用可能である。
【００３１】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００３２】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００３３】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００３４】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。
【００３５】
また、本発明の表示媒体用粒子（以下、粒子ともいう）は平均粒子径d(0.5)が、０．１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００３６】
更に本発明では、各粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、均一な表示媒体としての移動が可能となる。
【００３７】
さらにまた、各粒子の相関について、使用した粒子の内、最大径を有する粒子のd(0.5)に対する最小径を有する粒子のd(0.5)の比を５０以下、好ましくは１０以下とすることが肝要である。たとえ粒子径分布Spanを小さくしたとしても、互いに帯電特性の異なる粒子が互いに反対方向に動くので、互いの粒子サイズが近く、互いの粒子が当量ずつ反対方向に容易に移動できるようにするのが好適であり、それがこの範囲となる。
【００３８】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径および粒子径分布の測定を行なうことができる。
【００３９】
表示媒体用粒子の帯電量は当然その測定条件に依存するが、情報表示用パネルにおける表示媒体用粒子の帯電量はほぼ、初期帯電量、隔壁との接触、基板との接触、経過時間に伴う電荷減衰に依存し、特に表示媒体用粒子の帯電挙動の飽和値が支配因子となっているということが分かった。
【００４０】
本発明者らは鋭意検討の結果、ブローオフ法において同一のキャリア粒子を用いて、表示媒体に用いる粒子の帯電量測定を行うことにより、表示媒体用粒子の適正な帯電特性値の範囲を評価できることを見出した。
【００４１】
更に、表示媒体用粒子で構成する粒子群や粉流体等の表示媒体を本発明の情報表示用パネルに適用する場合には、基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、図１（ａ）、（ｂ）〜図３（ａ）、（ｂ）において、対向する基板１、基板２に挟まれる部分から、電極５、６（電極を基板の内側に設けた場合）、表示媒体３の占有部分、隔壁４の占有部分（隔壁を設けた場合）、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体の充填、情報表示用パネルの組み立てなどを所定湿度環境下にて行い、さらに、外からの湿度侵入を防ぐシール材、シール方法を施すことが肝要である。
【００４２】
本発明の対象となる情報表示用パネルにおける基板と基板との間隔は、表示媒体が移動できて、コントラストを維持できればよいが、通常１０〜５００μｍ、好ましくは１０〜２００μｍに調整される。
対向する基板間の空間における表示媒体の体積占有率は５〜７０％が好ましく、さらに好ましくは５〜６０％である。７０％を超える場合には表示媒体の移動に支障をきたし、５％未満の場合にはコントラストが不明確となり易い。
【実施例】
【００４３】
以下のようにして本発明の表示媒体用粒子からなる表示媒体を準備し、準備した表示媒体を使用して情報表示用パネルを作製し、形状パラメータＳＰの評価を行った。
【００４４】
１）表示媒体用粒子の作製
表示媒体用粒子として、以下の通り調整したものを作製した。これら表示媒体用粒子について、日立製作所製走査型電子顕微鏡Ｓ−２７００にて画像撮影し、得られた画像を画像解析ソフトウェア・Mac-View(MOUNTECH Co., Ltd.製)を用いて解析を行い、ＳＰを算出した。
【００４５】
着色顔料としてカーボンブラック５重量部含有する、懸濁重合法で作製した架橋Ｓｔ／ＥＧＤＭＡ共重合樹脂粒子を、平均粒子径９．０μｍになるよう調整した。この粒子１００重量部に対し、パイロジェニック法で作製した平均一次粒子径０．００９μｍのシリカ微粒子について、ヘキサメチルジシラザンで表面処理し、更にトリクロロアミノシランで表面処理した微粒子２．２重量部を、カーボンミキサーＨＦＭ−００１Ｃ（（株）ＳＭＴ製）にて３０００ｒｐｍで３０分混合撹拌し、黒色表示媒体用粒子Ａを得た。これのＳＰは１．１９であった。
【００４６】
着色顔料としてカーボンブラック５重量部含有する、ＰＭＭＡ樹脂コンパウンドを作製し、これを気流式粉砕分級機を用いて平均粒子径９．０μｍになるよう分級した。この粒子１００重量部に対し、パイロジェニック法で作製した平均一次粒子径０．００９μｍのシリカ微粒子について、ヘキサメチルジシラザンで表面処理した微粒子２．２重量部を、カーボンミキサーＨＦＭ−００１Ｃ（（株）ＳＭＴ製）にて３０００ｒｐｍで３０分混合撹拌し、黒色表示媒体用粒子Ｂを得た。これのＳＰは１．６７であった。
【００４７】
懸濁工程後の重合中、槽内撹拌を停止した状態とした事を除いては、黒色表示媒体用粒子Ａと同等の工程をもって黒色表示媒体用粒子Ｃを得た。これのＳＰは１．５３であった。
【００４８】
着色顔料としてメチルハイドロジェンポリシロキサンとメチルポリシロキサンのコポリマーで表面処理した顔料用チタニアを１００重量部含有する、懸濁重合法で作製した架橋Ｓｔ／ＤｖＢ共重合樹脂を、平均粒子径９．０μｍになるよう調整した。この粒子１００重量部に対し、パイロジェニック法で作製した平均一次粒子径０．００９μｍのシリカ微粒子について、ヘキサメチルジシラザンで表面処理した微粒子２．２重量部を、カーボンミキサーＨＦＭ−００１Ｃ（（株）ＳＭＴ製）にて３０００ｒｐｍで３０分混合撹拌し、白色表示媒体用粒子Ｄを得た。これのＳＰは１．１２であった。
【００４９】
着色顔料として顔料用チタニアを１００重量部含有する、シクロオレフィン樹脂コンパウンドを作製し、これを気流式粉砕分級機を用いて平均粒子径９．０μｍになるよう分級した。この粒子１００重量部に対し、パイロジェニック法で作製した平均一次粒子径０．００９μｍのシリカ微粒子について、ヘキサメチルジシラザンで表面処理した微粒子２．２重量部を、カーボンミキサーＨＦＭ−００１Ｃ（（株）ＳＭＴ製）にて３０００ｒｐｍで３０分混合撹拌し、白色表示媒体用粒子Ｅを得た。これのＳＰは１．７７であった。
【００５０】
作製した表示媒体を以下の表１にまとめて示す。
【００５１】
【表１】
2007187896.tif 000003
【００５２】
２）評価試験用表示パネルの作製
評価試料として、黒色及び白色表示媒体用粒子を用いた表示媒体を準備した。両表示媒体は、各々ステンレス管中をＮ２気流搬送する事で、摩擦帯電させた。更に、１００μｍスペーサーが配された、内側表面がＩＴＯコーティング処理されたガラス基板（Ａ）を用意し、上記ステンレス管と上記ガラス基板のＩＴＯ面間にバイアス電圧を重畳し、気流の安定した２２．５℃、５％ｒｈの乾燥空気雰囲気下で、当該試料をＩＴＯ表面にスプレーする事で評価試料を積層した。当該工程を黒色表示媒体と白色表示媒体の双方に対して順次実行した後に、スペーサー表面に付着した表示媒体のみを除去した。
【００５３】
更に、片面がＩＴＯコーティング処理されたガラス基板（Ｂ）を用意し、上記試料表示媒体を積層したガラス基板に対して、ＩＴＯ面が内側に向かい合うように貼り合わせた。この時、接着には紫外線（ＵＶ）硬化型の一液エポキシ系接着剤を用いた。最後に、両ガラスのＩＴＯ面から電極を引き出して、表示試験用表示パネルとした。この時、試験用表示パネル内に配置された表示媒体は、黒色表示媒体と白色表示媒体の総体積が等量であり、且つ、試験用表示パネル内の表示媒体の充填率（体積占有率）が２５％となる様に、適宜調整した。基板電極と電源を、ガラス基板（Ａ）がグラウンド側、ガラス基板（Ｂ）がバイアス側となるようにして接続した。
【００５４】
今回準備した一連の表示パネルを評価した結果、表示媒体が反転駆動したものについては、プラス電位を重畳するとガラス基板（Ａ）側から見て黒色に表示された。また、マイナス電位を重畳すると、表示媒体が反転駆動したものについては、ガラス基板（Ｂ）側から見て白色に表示された。
【００５５】
３）表示媒体の駆動性・表示特性評価
表示媒体の駆動性評価は、評価対象たる表示媒体用粒子で構成した表示媒体を用いた表示パネルを上記の通り作製し、次に示した表示性能評価法で得られる駆動性評価指数Ｖ９０で比較した。
【００５６】
作製した表示パネルに、極性を反転させながら、電圧を重畳してゆき、各電圧印加時における反射濃度を反射画像濃度計（RD918, Macbeth社製）を用いて測定した。ここで判明したデータを横軸電圧、縦軸反射濃度のグラフ上に配置する事でヒステリシスサイクルを求めた。ここで、以下の式（４）、式（５）で示す濃度に対応する印加電圧のうち、絶対値が大きいものをＶ９０ａ、Ｖ９０ｂとした時、以下の式（６）で示される値を駆動性評価指数Ｖ９０とした。なお、ＯＤｍａｘはヒステリシスサイクル内で示される最大反射濃度である。ＯＤｍｉｎはヒステリシスサイクル内で示される最小反射濃度である。また、画像特性の評価指標として、以下の式（７）で示される値を濃度表示特性評価指数Ｃｔとし、これで比較した。さらに、ベタ表示の斑（均一性）を目視で官能評価した。
【００５７】
０．９＊ＯＤｍａｘ＋０．１＊ＯＤｍｉｎ          式（４）
０．１＊ＯＤｍａｘ＋０．９ＯＤｍｉｎ            式（５）
Ｖ９０＝０．５＊（｜Ｖ９０ａ｜＋｜Ｖ９０ｂ｜）  式（６）
Ｃｔ＝ＯＤｍａｘ−ＯＤｍｉｎ                    式（７）
【００５８】
実施例１〜３、比較例１〜２として、以下の表２に示した組合せの黒色及び白色表示媒体用粒子で構成した表示媒体を用意し、最大印加電圧３００Ｖで上記評価を行った。この結果、実施例１〜３については低電圧で高コントラストの良好な反転駆動性を示し、表示斑もない好適な表示性能を実現出来た。
【００５９】
【表２】
2007187896.tif 000004
【産業上の利用可能性】
【００６０】
本発明の情報表示用パネルは、本発明の表示媒体用粒子を用いることで広視野角の反射画像を得ることができ、紙面印刷物の様な高い視認性を有するもので、ノートパソコン、ＰＤＡ、携帯電話、ハンディターミナル等のモバイル機器の表示部、電子ブック、電子新聞等の電子ペーパー、看板、ポスター、黒板等の掲示板、電卓、家電製品、自動車用品等の表示部、ポイントカード、ＩＣカード等のカード表示部、電子広告、情報ボード、電子ＰＯＰ(Point Of Presence, Point Of Purchase advertising)、電子値札、電子棚札、電子楽譜、ＲＦ−ＩＤ機器の表示部などに好適に用いられる。
【図面の簡単な説明】
【００６１】
【図１】（ａ）、（ｂ）はそれぞれ本発明の情報表示用パネルの一例を示す図である。
【図２】（ａ）、（ｂ）はそれぞれ本発明の情報表示用パネルの他の例を示す図である。
【図３】（ａ）、（ｂ）はそれぞれ本発明の情報表示用パネルのさらに他の例を示す図である。
【図４】本発明の表示媒体用粒子において形状パラメータを測定する際の形状の一例を示す図である。
【図５】本発明の情報表示用パネルにおける隔壁の形状の一例を示す図である。
【符号の説明】
【００６２】
１、２  基板
３  表示媒体（粒子群、粉流体）
３Ｗ  白色表示媒体
３Ｗａ  白色表示媒体用粒子
３Ｂ  黒色表示媒体
３Ｂａ  黒色表示媒体用粒子
４  隔壁
５、６  電極
１１  粒子
１２  外周線
１３  長方形
【図１】
2007187896.tif 000005
【図２】
2007187896.tif 000006
【図３】
2007187896.tif 000007
【図４】
2007187896.tif 000008
【図５】
2007187896.tif 000009